(57)【要約】      （修正有）【課題】耐光性を向上させる。【解決手段】基材上に非転写性の剥離層を介して、熱転写性の画像保護層が設けられ、この画像保護層上に接着層が設けられ、熱転写時に画像保護層及び接着層が基材より剥離して、被記録媒体上の画像に接着層を介して画像保護層が貼り合わされ、接着層に、下記の化学式（１）又は化学式（１）のオクチルオキシ基をドデシルオキシ基に換えたベンゾフェノン系紫外線吸収剤を含有させる。2008062523.tif 000025【選択図】なし【特許請求の範囲】
【請求項１】
基材上に非転写性の剥離層を介して、熱転写性の画像保護層が設けられ、この画像保護層上に接着層が設けられ、熱転写時に上記画像保護層及び上記接着層が剥離層より剥離して、被記録媒体上の画像に上記接着層を介して上記画像保護層が貼り合わされる熱転写型画像保護フィルムにおいて、
上記接着層には、下記の化学式１又は化学式２に示すベンゾフェノン系紫外線吸収剤が含有されていることを特徴とする熱転写型画像保護フィルム。
【化１】
2008062523.tif 000023
【化２】
2008062523.tif 000024
【請求項２】
上記画像保護層には、ベンゾトリアゾール系紫外線吸収剤又はトリアジン系紫外線吸収剤が含まれていることを特徴とする請求項１記載の熱転写型画像保護フィルム。
【請求項３】
上記画像は、少なくともシアン染料及びイエロー染料によって形成されていることを特徴とする請求項１記載の熱転写型画像保護フィルム。
【発明の詳細な説明】
【技術分野】
【０００１】
本発明は、印画紙に形成された画像を保護するために、その画像上に接着層と共に転写され、接着層を介して画像上に貼り合わされる画像保護層を有する熱転写型画像保護フィルムに関する。
【背景技術】
【０００２】
画像を形成する方法には、インクを印画紙に吐出するインクジェット記録方式や、昇華性染料又は熱拡散性染料を昇華又は拡散させて印画紙に染料を熱転写する昇華型熱転写方式をはじめとする各種プリント方式がある。近年、これらの方式では、銀塩写真画質並みの印画物が得られるようになってきている。特に、昇華型熱転写方式は、他の方式と比較して高い解像度が得られることから銀塩写真の代替として期待されている。昇華型熱転写方式では、銀塩写真並みの画像の保存安定性に近づけるため、画像上に透明フィルムを画像保護層としてラミネートすることが従来から行われている。
【０００３】
画像保護層をラミネートする方法としては、種々の方法が行われており、例えば、最近では基材上に熱可塑性樹脂からなる画像保護層を積層した熱転写型画像保護フィルムを染料層を有するインクリボンとは別に作製し、インクリボンで画像を形成した後、熱転写型画像保護フィルムの画像保護層を画像上に熱転写する方法が採用されている（例えば、特許文献１〜特許文献４を参照）。
【０００４】
また、このような熱転写型画像保護フィルムは、インクリボンとは別に設けることに限らず、イエロー、マゼン、シアン、ブラックの染料層が設けられたインクリボンの染料層に続けて設けることもできる。画像保護層をインクリボンに設けた場合には、染料層及び画像保護層を印画紙等に熱転写するため、染料層及び画像保護層を加熱するサーマルヘッドが設けられた熱転写型のプリンタ内部で、画像形成に連続して、形成した画像上に画像保護層をセルフラミネートすることが可能となる。これにより、画像上に画像保護層を容易に貼り合わせる。
【０００５】
また、熱転写型画像保護フィルムでは、画像上に画像保護層を熱転写した際に、画像との接着性を良くするため、画像と画像保護層との間に接着層が介在するように、画像保護層上に接着層を設けることもできる。熱転写型画像保護フィルムでは、画像保護層と共に接着層を画像上に熱転写して、接着層を介して画像保護層を画像上に貼り合わせることで、画像保護層と画像との接着性を良好にすることができる。
【０００６】
ところで、このような熱転写型画像保護フィルムでは、画像上に画像保護層をスムーズに確実に熱転写させるため、基材上に非転写性の剥離層が設けられており、この剥離層上に転写性の画像保護層が設けられている。このような熱転写型画像保護フィルムでは、画像保護層を画像上に熱転写する際に、熱転写型のプリンタ装置内に設けられたサーマルヘッドや熱ローラー等により基材の裏面側から画像保護層が過熱されると、画像保護層が剥離層との界面で剥離され、画像保護層がスムーズに画像上に熱転写される。
【０００７】
このような熱転写型画像保護フィルムでは、画像の耐光性を向上させるために、画像保護層に、通常、紫外線吸収剤、光安定剤等が添加されている。このような熱転写型画像保護フィルムでは、画像保護層に紫外線吸収剤や光安定剤が含有されていることによって、画像の保存安定性を向上させることができる。
【０００８】
しかしながら、このような転写型画像保護フィルムでは、画像保護層に紫外線吸収剤や光安定剤を添加しても、耐光性等の性能が十分に得られないといったことがある。特に、イエロー染料とシアン染料を混ぜてグリーンを作った場合には、シアン染料が光退色しやすく、特に印画紙の染料受容層内部に拡散しにくいイエロー染料とシアン染料との間で、染料の相互作用、即ち混色部の染料が隣接する又は混ざりあった他の染料により増感された活性酸素種により酸化されて退色する触媒退色が生じ、触媒退色を発生し易いグリーン中のシアンが著しく退色するという問題がある。このように、２色以上の染料を昇華又は拡散させて色を作った場合には、１色の染料で印画した場合に比べて、光退色しやすく、画像の耐光性が低下しやすい。
【０００９】
【特許文献１】特開昭６０−２０４３９７号公報
【特許文献２】特開昭５９−８５７９３号公報
【特許文献３】特開昭５９−７６２９８号公報
【特許文献４】特開平８−３２４１４２号公報
【発明の開示】
【発明が解決しようとする課題】
【００１０】
そこで、本発明は、画像の耐光性の低下を防止することができる熱転写型画像保護フィルムを提供することを目的とする。
【課題を解決するための手段】
【００１１】
上述した目的を達成する本発明に係る画像転写型保護フィルムは、基材上に非転写性の剥離層を介して、熱転写性の画像保護層が設けられ、この画像保護層上に接着層が設けられ、熱転写時に画像保護層及び接着層が基材より剥離して、画像上に接着層を介して画像保護層が貼り合わされるものであり、接着層に、下記の化学式１又は化学式２に示すベンゾフェノン系紫外線吸収剤が含有されていることを特徴とする。
【００１２】
【化１】
2008062523.tif 000002
【００１３】
【化２】
2008062523.tif 000003
【発明の効果】
【００１４】
本発明では、画像上に画像保護層を接着させる接着層に化学式１又は化学式２に示すベンゾフェノン系紫外線吸収剤が含有されていることによって、画像中の染料が接着層に拡散され、画像の耐光性を向上させることができる。
【００１５】
特に、本発明では、接着層に化学式１又は化学式２に示すベンゾフェノン系紫外線吸収剤が含有されていることによって、グリーン中のシアン染料が接着層に拡散され、光退色の中でも触媒退色しやすいグリーン中のシアンの退色を防止することができる。
【発明を実施するための最良の形態】
【００１６】
以下、本発明を適用した熱転写型画像保護フィルムについて、図面を参照して詳細に説明する。熱転写型画像保護フィルム１は、熱転写型プリンタ装置に設けられたサーマルヘッドで、熱転写型インクリボンの各色の染料を表面に染料受容層が設けられた印画紙等の被記録媒体に熱転写して形成した画像を保護する。具体的に、この熱転写型画像保護フィルム１は、図１に示すように、熱転写型インクリボンとは別に形成され、基材２上に、剥離性を向上させるための非転写性の剥離層３が形成され、この剥離層３上に画像が形成された印画紙上に熱転写される画像保護層４が設けられ、この画像保護層４上に画像が形成された印画紙と画像保護層４の接着性を向上させるための接着層５が設けられている。また、熱転写型画像保護フィルム１では、熱転写時にサーマルヘッドとの融着を防ぎ、走行性を向上させる目的で、図１に示すように、基材２の剥離層３、画像保護層４、接着層５が積層されている面とは反対側の裏面に、熱転写型プリンタ装置内での走行性を向上させるために耐熱滑性層６が設けられている。この耐熱滑性層６は、必要に応じて設けるようにしてもよい。
【００１７】
熱転写型画像保護フィルム１で画像を保護する場合には、インクリボンで各色の染料層に含まれている染料を拡散又は溶融させて印画紙上に熱転写して画像を形成した後、接着層５を画像が形成された印画紙に重ね合わせ、重ね合わせた状態で基材２の裏面側からのサーマルヘッドで加熱加圧する。熱転写型画像保護フィルム１は、基材２の裏面から加熱加圧されることによって、画像保護層４と剥離層３との界面で、剥離層３から画像保護層４が剥離されながれ、最上層に設けられた接着層５が印画紙と直接接し、接着層５が印画紙と画像保護層４との間に介在するように、画像保護層４が印画紙上に熱転写される。これにより、画像が形成された印画紙上には、接着層５を介して画像保護層４が貼り合わされ、画像が光等から保護される。
【００１８】
この熱転写型画像保護フィルム１は、画像が形成された印画紙と直接接する接着層５にベンゾフェノン系紫外線吸収剤が含有されており、この接着層５にベンゾフェノン系紫外線吸収剤が含有されていることによって、画像を形成する染料が接着層５に拡散され、画像の耐光性を向上させることができる。
【００１９】
具体的に、熱転写型画像保護フィルム１の基材２には、従来公知の各種基材を用いることができる。例えば、基材２としては、ポリエステルフィルム、ポリスチレンフィルム、ポリプロピレンフィルム、ポリスチレンフィルム、ポリカーボネートフィルム、ポリイミドフィルム、アラミドフィルム等が挙げられる。基材２の厚みは、特に限定されることなく、通常２〜１０μｍ厚である。
【００２０】
この基材２上に設けられる非転写性の剥離層３は、画像保護層４を画像上に熱転写する際に、画像保護層４が基材２から剥離しやすいように設けたものである。画像保護層４を画像が形成された印画紙上に熱転写する際には、画像保護層４が剥離層３との界面で剥離しやすくなっているので、剥離層３から画像保護層４が容易に剥離し、画像保護層４が印画紙上に熱転写されやすくなる。
【００２１】
この剥離層３には、公知の熱転写型画像保護フィルムにおいて用いられている剥離層が用いられる。この剥離層３には、紫外線吸収剤や光安定剤が含有されている。剥離層３に配合する紫外線吸収剤としては、ベンゾトリアゾール系紫外線吸収剤、ベンゾフェノン系紫外線吸収剤、トリアジン系紫外線吸収剤、サリシレート系紫外線吸収剤、シアノアクリレート系紫外線吸収剤等が挙げられる。また、光安定剤としては、ヒンダードアミン系光安定剤等が挙げられる。
【００２２】
熱転写型画像保護フィルム１では、剥離層３に紫外線吸収剤や光安定剤を含有させることによって、後述する画像保護層４中に含有させた紫外線吸収剤や光安定剤が剥離層３に拡散する、いわゆるブリードをすることを抑制できる。
【００２３】
剥離層３では、紫外線吸収剤や光安定剤の配合量、紫外線吸収剤と光安定剤とを共に含有させた場合の合わせた配合量が少な過ぎるとブリードを抑制する効果が得られなくなってしまう。一方、剥離層３では、紫外線吸収剤や光安定剤の配合量、紫外線吸収剤と光安定剤とを合わせた配合量が多過ぎると、紫外線吸収剤や光安定剤の析出や結晶化が生じる可能性があり、また剥離層３を構成する熱可塑性樹脂の可塑化により、熱転写時の画像保護層４の剥離性が低下する可能性が増してしまう。したがって、剥離層３に配合する紫外線吸収剤の配合量は、好ましくは樹脂１００重量部に対して１重量部〜７０重量部であり、光安定剤の配合量は、好ましくは樹脂１００重量部に対して１重量部〜１０重量部であり、紫外線吸収剤と光安定剤とを合わせた配合量は、好ましくは樹脂１００重量部に対して１重量部〜８０重量部である。
【００２４】
このような紫外線吸収剤等が含有された剥離層３は、例えば、ポリビニルアルコール、ポリウレタン、セルロースアセテートブチレート等の熱可塑性樹脂に、紫外線吸収剤、光安定剤のいずれか、又は両方を配合し、更に必要に応じて離型用フィラーやシリコーン樹脂等の各種離型剤を加えた組成物を溶剤に溶解又は分散させて得た塗工液を基材２上に塗布し乾燥することにより得ることができる。
【００２５】
このような剥離層３の厚さは、特に制限されないが、一般に０．１μｍ〜１μｍ程度とすることが好ましい。
【００２６】
この剥離層３上に設けられる画像保護層４は、画像が形成された印画紙上に熱転写される透明な層であり、画像を覆い、画像を光等から保護し、画像の耐光性を向上させている。この画像保護層４は、主として熱可塑性樹脂から構成されている。熱可塑性樹脂としては、画像が形成された印画紙に加熱加圧により良好に接着する樹脂を使用することが好ましく、例えば、セルロースアセテートブチレート樹脂、塩化ビニル−酢酸ビニル共重合体、ポリビニルブチラール樹脂、ポリエステル樹脂等が挙げられる。
【００２７】
画像保護層４には、画像の耐光性を向上させるために、紫外線吸収剤や光安定剤を配合する。画像保護層４には、紫外線吸収剤の中でも、吸光度が高いベンゾトリアゾール系紫外線吸収剤又はトリアジン系紫外線吸収剤を含有させることが好ましい。画像保護層４では、ベンゾトリアゾール系紫外線吸収剤又はトリアジン系紫外線吸収剤が含有されることによって、後述する接着層５に含有されているベンゾフェノン系紫外線吸収剤と共に、紫外線を吸収し、画像の耐光性をより向上させることができる。
【００２８】
また、画像保護層４には、紫外線吸収剤や光安定剤の他に、帯電防止剤等の公知の添加剤を配合してもよい。
【００２９】
画像保護層４の厚さは、熱可塑性樹脂の種類、熱転写時のエッジ切れ（尾引き）等に応じて適宜定めることができるが、印画紙への転写性の点から、０．５μｍ〜１０μｍ程度とすることが好ましい。
【００３０】
画像保護層４上に設けられる接着層５は、熱転写時に、剥離層３から画像保護層４と共に剥離され、画像が形成された印画紙上に貼り合わされ、画像保護層４と印画紙との接着性を向上させる。
【００３１】
この接着層５は、主として熱可塑性樹脂から構成されている。接着層５を形成する熱可塑性樹脂としては、画像が形成された印画紙に加熱加圧により良好に接着する樹脂を使用することが好ましく、例えば、セルロースアセテートブチレート樹脂、塩化ビニル−酢酸ビニル共重合体、ポリビニルブチラール樹脂、ポリエステル樹脂等が挙げられる。
【００３２】
この接着層５には、下記の化学式１又は化学式２に示すベンゾフェノン系紫外線吸収剤が含有されている。
【００３３】
【化３】
2008062523.tif 000004
【００３４】
【化４】
2008062523.tif 000005
【００３５】
化学式１及び化学式２に示すベンゾフェノン系紫外線吸収剤は、画像を形成している染料を接着層５に拡散させ、画像の耐光性を向上させることができる。この熱転写型画像保護フィルム１では、接着層５に化学式１又は化学式２に示すベンゾフェノン系紫外線吸収剤が含有されていることによって、染料が接着層５に拡散し、２色以上の染料を混ぜて形成された画像の光退色、特に触媒退色による画像の劣化を防止することができる。特に、シアン染料やイエロー染料とによって作られたグリーンは、印画紙の表面に形成されている染料受容層内部に拡散しにくいシアン染料が接着層５中のベンゾフェノン系紫外線吸収剤によって、接着層５に拡散するようになり、混色部の染料が隣接する又は混ざりあった他の染料により増感された活性酸素種により酸化されて退色する触媒退色の要因となるイエロー染料との距離が広がり、触媒退色を発生し易いグリーン中のシアンの退色を防止でき、耐光性を向上させることができる。
【００３６】
接着層５中のベンゾフェノン系紫外線吸収剤の含有量は、接着層５中にベンゾフェノン系紫外線吸収剤が含有されていれば染料を接着層５中に拡散することができ、耐光性の効果が得られる。接着層５中のベンゾフェノン系紫外線吸収剤の含有量の上限については、転写型画像保護フィルム１をロール上に巻回した際に、重なり合った接着層５と耐熱滑性層６とが貼り付いてしまうブロックキングが生じないように考慮し、接着層５を形成する樹脂１００重量部に対して４０重量部以下とすることが好ましい。
【００３７】
なお、接着層５には、画像の耐光性を向上させるため、他の紫外線吸収剤や光安定剤を配合してもよい。また、接着層５には、紫外線吸収剤や光安定剤の他に、帯電防止剤等の公知の添加剤を配合してもよい。
【００３８】
接着層５の厚さは、熱可塑性樹脂の種類、所望の接着力の程度、熱転写時のエッジ切れ（尾引き）等に応じて適宜定めることができるが、印画紙への転写性の点から、好ましくは０．５μｍ〜１０μｍ程度である。
【００３９】
基材２の裏面に設けられた耐熱滑性層６は、熱転写型画像保護フィルム１の熱転写型プリンタ装置内での走行性を向上させるために設けられている。
【００４０】
この耐熱滑性層６は、ポリビニルアセタール系樹脂等の耐熱性樹脂、酢酸セルロース、エポキシ樹脂等の高軟化点樹脂で形成されている。また、この耐熱滑性層６には、表面にシリコーンオイル、ワックス、脂肪酸アミド、リン酸エステル等の滑剤を塗布したり、内部に添加したりしてもよく、フィラーを添加してもよい。また、この耐熱滑性層６には、熱転写型プリンタ装置内での走行性や貼り付きを防止するために各種の潤滑剤や帯電防止剤を添加してもよい。
【００４１】
以上のような構成の熱転写型画像保護フィルム１は、基材２上に、剥離層用塗工液を公知の塗布方法により塗布し、乾燥して剥離層３を形成した後、形成した剥離層３上に画像保護層用塗工液を公知の塗布方法により塗布し、乾燥して画像保護層４を形成した後、形成した画像保護層４上に、接着層用塗工液を公知の塗布方法に塗布し、乾燥することにより作製することができる。
【００４２】
以上のような構成からなる熱転写型画像保護フィルム１では、画像が形成された印画紙と画像保護層４との間に介在し、画像と直接接している接着層５に化学式１又は化学式２に示すベンゾフェノン系紫外線吸収剤が含有されていることによって、このベンゾフェノン系紫外線吸収剤によって画像を形成する染料が接着層５に拡散し、画像の耐光性を向上させることができ、良好な画像保存性が得られる。
【００４３】
この熱転写型画像保護フィルム１では、接着層５に化学式１又は化学式２に示すベンゾフェノン系紫外線吸収剤が含有されていることによって、特に、光退色の中でも触媒退色を発生し易いグリーン中のシアンの退色を特に防止することができ、グリーンの耐光性を向上させることができる。
【００４４】
また、本発明を適用した他の熱転写型画像保護フィルム１０について説明する。この熱転写型画像保護フィルム１０は、図２及び図３に示すように、同一の基材１１上に画像を形成するイエローの染料層１２Y、マゼンタの染料層１２M、シアンの染料層１２Cが剥離層１３を介して設けられた画像保護層１４と共に形成されている。画像保護層１４上には、図３に示すように、上述した熱転写型画像保護フィルム１と同様に、化学式１又は化学式２に示すベンゾフェノン系紫外線吸収剤が含有された接着層１５が設けられている。この熱転写型画像保護フィルム１０は、基材１１上に染料層１２Y、１２M、１２C（以下、染料層１２ともいう。）と画像保護層１４とが形成されており、上述した熱転写型画像保護フィルム１のように基材２上に剥離層３、画像保護層４、接着層５のみ形成されているものとは構成が異なる。なお、熱転写型画像保護フィルム１０において、上述した熱転写型画像保護フィルム１と同様の構成からなる基材１１、剥離層１３、画像保護層１４、接着層１５については詳細な説明を省略する。また、この熱転写型画像保護フィルム１０には、基材１１の染料層１２が設けられている面とは反対側の裏面に、上述した熱転写型画像保護フィルム１と同様に、耐熱滑性層を有していてもよい。
【００４５】
また、この熱転写型画像保護フィルム１０には、基材１１の染料層１２が形成されている面と同一の面に、イエロー（Ｙ）、マゼンタ（Ｍ）、シアン（Ｃ）の染料層１２Ｙ、１２Ｍ、１２Ｃ、画像保護層１４を１つのまとまりとして、この１つのまとまりを検出するための検出マーク１６がこのまとまりの前後に形成されている。なお、熱転写型画像保護フィルム１０では、各色の染料層１２をイエローの染料層１２Ｙ、マゼンタの染料層１２Ｍ、シアンの染料層１２Ｃのみに限らず、更にブラックの染料層を有していてもよく、任意の単一色の染料層のみを有していてもよい。
【００４６】
染料層１２は、昇華熱転写記録用の染料層又は熱溶融型熱転写記録用の染料層のいずれでもよく、それぞれ公知のインクリボンの染料層と同様な構成とされている。例えば、昇華型熱転写記録用の染料層は、メチルセルロース、エチルセルロース、ヒドロキシエチルセルロース、ヒドロキシプロピルセルロース、酢酸セルロース等のセルロース系樹脂、ポリビニルアルコール、ポリビニルブチラール、ポリビニルアセトアセタール、ポリ酢酸ビニル、ポリスチレン等のビニル系樹脂、その他各種ウレタン樹脂等に昇華性染料又は熱拡散性染料を分散させたものから構成されている。
【００４７】
イエローの染料層に含有させる染料としては、従来公知の染料を使用することができる。例えばイエローの染料としては、アゾ系染料、ジスアゾ系染料、メチン系染料、スチリル系染料、ピリドン・アゾ系染料等が挙げられる。
【００４８】
マゼンタの染料層に含有させる染料としては、従来公知の染料を使用することができる。例えばマゼンタの染料としては、アゾ系染料、アントラキノン系染料、スチリル系染料、複素環系アゾ染料等が挙げられる。
【００４９】
シアンの染料層に含有させる染料としては、従来公知の染料を使用することができる。例えばシアンの染料としては、インドアニリン系染料、アントラキノン系染料、ナフトキノン系染料、複素環系アゾ染料等が挙げられる。
【００５０】
以上のような染料を２色以上混ぜて作られる色は、１色の染料からなる単色と比べて、可視光があたることによって、触媒退色を生じて色が劣化しやすく、耐光性が劣るといったことがある。
【００５１】
このような熱転写型画像保護フィルム１０を製造する場合には、先ず、基材１１上の各色の染料層１２を設ける位置に、樹脂に染料を分散させた染料層用塗工液を公知の塗布方法により塗布し、乾燥して各色の染料層を形成する。次に、基材１１上の画像保護層１４を設ける位置に、剥離層用塗工液を公知の塗布方法により塗布し、乾燥して剥離層１３を形成し、さらにその上に画像保護層用塗工液を公知の塗布方法により塗布し、乾燥して画像保護層１４を形成し、形成した画像保護層１４上に、ベンゾフェノン系紫外線吸収剤を含む接着層用塗工液を塗布して乾燥して接着層１５を形成する。耐熱滑性層を設ける場合には、画像保護層１４を形成する場合と同様に、公知の手法により形成することができる。
【００５２】
以上のような構成の熱転写型画像保護フィルム１０では、各色の染料層１２Y、１２M、１２Cが並設されている順、即ちイエロー（Ｙ）、マゼンタ（Ｍ）、シアン（Ｃ）の順に染料層１２Y、１２M、１２Cの染料が印画紙上に熱転写されて画像を形成した後、続いて、画像が形成されている印画紙上に画像保護層１４を熱転写して画像を保護することができる。この熱転写型画像保護フィルム１０では、画像を形成した後、続けて画像上に画像保護層１４を熱転写することができるため、容易に画像を保護することができる。
【００５３】
この熱転写型画像保護フィルム１０では、上述した熱転写型画像保護フィルム１と同様に、画像が形成された印画紙と画像保護層１４との間に介在する接着層１５に化学式１又は化学式２にベンゾフェノン系紫外線吸収剤が含有されていることによって、画像を形成している染料が接着層１５に拡散し、画像の耐光性を向上させることができる。
【００５４】
また、この熱転写型画像保護フィルム１０は、接着層１５に化学式１又は化学式２に示すベンゾフェノン系紫外線吸収剤が含有されていることによって、２色以上の染料を混ぜて形成された画像の光退色、特に触媒退色による画像の劣化を防止することができる。特に、この熱転写型画像保護フィルム１０では、シアン染料とイエロー染料とを混ぜて形成されるグリーンにおいて、シアン染料が接着層１５に拡散することによって、触媒退色の要因となるイエロー染料との距離が広がり、触媒退色を発生し易いグリーン中のシアンの退色を防止でき、グリーンの耐光性を向上させることができる。
【００５５】
また、熱転写型画像保護フィルム１０では、表面に染料受容層が形成されていない印画紙に対しても良好に画像を印画できるように、染料を印画紙に熱転写する前に、印画紙に染料受容層を転写できるようにしてもよい。熱転写型画像保護フィルム１０では、印画紙に染料を熱転写する前に、染料受容層を印画紙に熱転写できるように、基材１１の染料層１２Y、１２M、１２Cと同ー面上に、図示しないが、染料受容層、染料層１２Y、１２M、１２C、画像保護層１４の順で並設する。このような構成とすることによって、熱転写型画像保護フィルム１０では、印画紙に染料受容層を熱転写した後、染料を染料受容層に熱転写して画像を形成し、次に、印画紙上に画像保護層１４を熱転写することができる。これにより、この熱転写画像保護フィルム１０では、染料受容層が設けられていない印画紙に対しても画像を印画することができる。
【００５６】
染料受容層は、染着性の良好な熱可塑性樹脂、熱硬化性樹脂、ＵＶ硬化樹脂等で形成されている。染料受容層を形成する樹脂としては、例えば、ポリエステル系樹脂、セルロースエステル系樹脂、ポリカーボネート系樹脂、ポリ塩化ビニル系樹脂、ポリ酢酸ビニル樹脂、ポリアミド樹脂、ポリ塩化ビニル樹脂、ポリスチレン樹脂、スチレンアクリレート樹脂、ポリウレタン樹脂、ポリアミド樹脂、尿素樹脂、その他上記の共重合体等が挙げられる。
【実施例】
【００５７】
以下に、実施例及び比較例を挙げて本発明を適用した熱転写型画像保護フィルムについて説明する。
【００５８】
〈実施例１〉
実施例１では、次のようにして熱転写型画像保護フィルムを作製した。具体的には、先ず、基材として、厚み６．０μｍのポリエチレンテフタレートフィルム（東レ（株）製の商品名ルミラー）を用意し、この基材の片面に、以下の表１の組成からなる耐熱滑性層用塗工液をグラビアコート方式により塗工し、５５℃のオーブンにて５日間硬化させることにより耐熱活性層を形成した。
【００５９】
【表１】
2008062523.tif 000006
【００６０】
次に、耐熱滑性層を形成した基材の他面に、以下の表２に示す組成の剥離層用塗工液を、バーコーティングにより、乾燥時の厚みが約１．０μｍになるように塗布し１２０℃のオーブンにて１分間乾燥させ、非転写性の剥離層を形成した。
【００６１】
【表２】
2008062523.tif 000007
【００６２】
次に、下記の表３に示す組成の画像保護層用塗工液をバーコーティングにより、乾燥時の厚みが約１．０μｍになるように剥離層上に塗布し、１２０℃のオーブンにて乾燥させて熱転写性の画像保護層を形成した。
【００６３】
【表３】
2008062523.tif 000008
【００６４】
次に、以下の表４に示す組成の接着層用塗工液Ａをバーコーティングにより、乾燥時の厚みが約１．０μｍになるように画像保護層上に塗布し、１２０℃のオーブンにて乾燥させて熱転写性の接着層を形成することにより熱転写型画像保護フィルムを作製した。
【００６５】
【表４】
2008062523.tif 000009
【００６６】
接着層用塗工液Ａに含有させるシプロ化成社製の商品名ＳＥＥＳＯＲＢ１０３は、下記の化学式２に示すベンゾフェノン系紫外線吸収剤である。なお、ベンゾフェノン系紫外線吸収剤の含有量は、樹脂１００重量部に対して２０重量部である。
【００６７】
【化５】
2008062523.tif 000010
【００６８】
〈実施例２〉
実施例２では、実施例１の接着層用塗工液Ａに代えて、以下の表５に示した接着層用塗工液Ｂを使用したこと以外は、実施例１と同様にして熱転写型画像保護フィルムを作製した。
【００６９】
【表５】
2008062523.tif 000011
【００７０】
接着層用塗工液Ｂに含有させるシプロ化成社製の商品名ＳＥＥＳＯＲＢ１０２は、下記の化学式１に示すベンゾフェノン系紫外線吸収剤である。なお、ベンゾフェノン系紫外線吸収剤の含有量は、樹脂１００重量部に対して５重量部である。
【００７１】
【化６】
2008062523.tif 000012
【００７２】
〈実施例３〉
実施例３では、実施例１の接着層用塗工液Ａに代えて、下記の表６に示した接着層用塗工液Ｃを使用したこと以外は、実施例１と同様にして熱転写型画像保護フィルムを作製した。ベンゾフェノン系紫外線吸収剤の含有量は、樹脂１００重量部に対して１５重量部である。
【００７３】
【表６】
2008062523.tif 000013
【００７４】
〈実施例４〉
実施例４では、実施例１の接着層用塗工液Ａに代えて、以下の表７に示した接着層用塗工液Ｄを使用したこと以外は、実施例１と同様にして熱転写型画像保護フィルムを作製した。ベンゾフェノン系紫外線吸収剤の含有量は、樹脂１００重量部に対して１０重量部である。
【００７５】
【表７】
2008062523.tif 000014
【００７６】
〈比較例１〉
比較例１では、実施例１の接着層用塗工液Ａに代えて、以下の表８に示した接着層用塗工液Ｅを使用する以外は、実施例１と同様にして熱転写型画像保護フィルムを作製した。
【００７７】
【表８】
2008062523.tif 000015
【００７８】
〈比較例２〉
比較例２では、実施例１の接着層用塗工液Ａに代えて、以下の表９に示した接着層用塗工液Ｆを使用する以外は、実施例１と同様にして熱転写型画像保護フィルムを作製した。
【００７９】
【表９】
2008062523.tif 000016
【００８０】
接着層用塗工液Ｆに含有させるシプロ化成社製の商品名ＳＥＥＳＯＲＢ１００は、下記の化学式３に示すベンゾフェノン系紫外線吸収剤である。なお、ベンゾフェノン系紫外線吸収剤の含有量は、樹脂１００重量部に対して１０重量部である。
【００８１】
【化７】
2008062523.tif 000017
【００８２】
〈比較例３〉
比較例３では、実施例１の接着層用塗工液Ａに代えて、以下の表１０に示した接着層用塗工液Ｇを使用したこと以外は、実施例１と同様して熱転写型画像保護フィルムを作製した。
【００８３】
【表１０】
2008062523.tif 000018
【００８４】
接着層用塗工液Ｇに含有させるシプロ化成社製の商品名ＳＥＥＳＯＲＢ１０１は、下記の化学式４に示すベンゾフェノン系紫外線吸収剤である。なお、ベンゾフェノン系紫外線吸収剤の含有量は、樹脂１００重量部に対して１０重量部である。
【００８５】
【化８】
2008062523.tif 000019
【００８６】
〈比較例４〉
比較例４では、実施例１の接着層用塗工液Ａに代えて、以下の表１１に示した接着層用塗工液Ｈを使用したこと以外は、実施例１と同様に熱転写型画像保護フィルムを作製した。
【００８７】
【表１１】
2008062523.tif 000020
【００８８】
接着層用塗工液Ｈに含有させるシプロ化成社製の商品名ＳＥＥＳＯＲＢ１０５は、下記の化学式５に示すベンゾフェノン系紫外線吸収剤である。なお、ベンゾフェノン系紫外線吸収剤の含有量は、樹脂１００重量部に対して１０重量部である。
【００８９】
【化９】
2008062523.tif 000021
【００９０】
以上のようにして作製した実施例及び比較例の熱転写型画像保護フィルムに対して、グリーン中のシアン残存率を確認し、画像保存性を評価した。
【００９１】
残存率の確認方法は、先ず、ソニー社製のＵＰ−ＤＲ１５０用インクリボンのイエロー染料層とシアン染料層との間を切断し、イエロー染料層とシアン染料層との間に、実施例１〜４、及び比較例１〜４の熱転写型画像保護フィルムを貼り合わせ、染料層と画像保護層とを備えた熱転写型画像保護フィルムを実施例及び比較例毎に作製した。
【００９２】
評価に使用した印画紙には、ＵＰ−ＤＲ１５０用印画紙を使用した。
【００９３】
次に、各転写型画像保護フィルムが巻回されたカートリッジをサーマルヘッドを備える熱転写型のプリンタ装置（商品名ＵＰ−ＤＲ１５０、ソニー社製）に装着し、以下のように印画を行い、画像が形成された印画紙上に画像保護層の熱転写を行った。
【００９４】
具体的には、先ず、パーソナルコンピュータにて、Ａｄｏｂｅ社製のＰｈｏｔｏＳｈｏｐを使用して、グリーンの各階調パターンを作成し、そのデータを熱転写型のプリンタ装置（ＵＰ−ＤＲ１５０）に転送し、グリーンの各階調パターンを印画し、画像が形成された印画紙上に接着層を介して画像保護層を熱転写したサンプルを作製した。
【００９５】
グリーンの階調パターンが印画されたサンプルに対して、スパー蛍光灯フェードメーターＦＬ（スガ試験機株式会社社製）を使用して、７００００ｌｕｘ＊７２ｈ照射し、耐光性試験を行った。
【００９６】
耐光性試験前後での色相差の確認は、グレタグマクベス社製の反射濃度計ＴＲ９２４を使用して反射濃度の測定を行った。耐光性試験前の反射濃度と、耐光性試験後の反射濃度を測定し、１．０に近い耐光性試験前の階調のデータを読み取り（ステータスＡフィルタレッドフィルタを使用）、耐光性試験後のグリーン中のシアン成分残存率（％）を求めた。シアン成分残存率（％）は、残存率（％）＝（照射後ＯＤ／照射前ＯＤ）×１００より求めた。なお、照射前ＯＤは、約１．０である。
【００９７】
以下の表１２に、実施例及び比較例のシアン成分の残存率を示す。シアン成分の残存率（％）が９５％以上の場合には、表１２中に◎印で示し、９０％以上、９５％未満の場合には、○印で示し、９０％未満の場合には、×印示した。
【００９８】
【表１２】
2008062523.tif 000022
【００９９】
表１２に示す結果から、実施例１〜実施例４は、比較例１〜比較例４と比べて、グリーン中にシアン残存率が９０％以上であり、耐光性を有し、高い画像保存性が得られている。
【０１００】
実施例１〜実施例４では、グリーンの各階調パターン上に熱転写した接着層に、化学式１又は化学式２に示すベンゾフェノン系紫外線吸収剤が含有されていることによって、画像中のシアン染料が接着剤層に拡散し、触媒退色の要因であるイエロー染料との距離が広がったことにより、触媒退色しやすいグリーン中のシアンの退色が防止され、シアン染料残存率が高く、耐光性が向上され、高い画像保存性が維持された。
【０１０１】
これらの実施例に対して、比較例１では、ベンゾフェノン系紫外線吸収剤が含有されていないため、耐光性が低く、シアン成分残存率（％）が９０％よりも小さくとなり、画像保存性が悪くなった。
【０１０２】
実施例に対して、比較例２〜比較例４では、接着層に化学式３〜化学式５に示すベンゾフェノン系紫外線吸収剤が含有されており、化学式１又は化学式２に示すベンゾフェノン系紫外線吸収剤が含有されていないため、シアン染料が接着層に拡散せず、触媒退色の要因であるイエロー染料と距離が広がらず、触媒退色によりシアンが退色したため、シアン成分残存率（％）が９０％よりも小さくなり、画像保存性が悪くなった。
【０１０３】
以上のことから、実施例１〜実施例４のように、画像上に転写される接着層に化学式１又は化学式２に示すベンゾフェノン系紫外線吸収剤を含有させることは、シアン染料が接着層に拡散し、触媒退色によるシアン染料の退色を防止でき、高い画像保存性を維持することができることが分かる。
【図面の簡単な説明】
【０１０４】
【図１】本発明を適用した画像保護フィルムの断面図である。
【図２】本発明を適用した他の画像保護フィルムの平面図である。
【図３】同画像保護フィルムの断面図である。
【符号の説明】
【０１０５】
１  熱転写型画像保護フィルム、２  基材、３  剥離層、４  画像保護層、５  接着層、６  耐熱滑性層
【図１】
2008062523.tif 000026
【図２】
2008062523.tif 000027
【図３】
2008062523.tif 000028